(57)【要約】【課題】耐熱布に外気と連通する複数の通気孔を形成した消防用耐熱布によって、外衣消防火服を形成することにより、熱反射性能等を損なうことがなく、通気性を確保する。【解決手段】基布の表面側に、少なくとも金属蒸着などによって耐熱性、耐水性を有し、かつ通気性のない機能を備えた遮蔽手段を施した積層物を、一体に積層してなる外衣用の消防用耐熱布において、前記外衣用消防用耐熱布の表面側より裏面側に向けて貫通する複数の通気孔９を設けたことを特徴とする。【選択図】図３
0003120101.tif 000002
【実用新案登録請求の範囲】
【請求項１】
基布の表面側に、少なくとも金属蒸着などによって耐熱性、耐水性、通気性のない機能を備えた遮蔽手段を施した積層物を、一体に積層してなる外衣用の消防用耐熱布において、前記外衣用消防用耐熱布の表面側より裏面側に向けて貫通する複数の通気孔を設けたことを特徴とする外衣用の消防用耐熱布。
【請求項２】
前記基布は、綿，ポリエステル，ビニロン，アラミド繊維，ノボロイド混紡，ＰＢＩ繊維，ＰＢＯ繊維，ポリアミド・イミド繊維，ポリイミド繊維，炭素繊維，メラミン繊維，ポリエステル難燃加工繊維，アクリル繊維，レーヨン繊維，アラミド繊維とＰＢＩ繊維およびＰＢＯ繊維との混紡・交織・交編などの織布から選択されるものである請求項１記載の外衣用の消防用耐熱布。
【請求項３】
前記遮蔽手段を施した積層物は、合成ゴムにアルミニウム粉末を混練した合成ゴム層を前記基布の表面側に層状にコーテイングしたものであることを特徴とする請求項１記載の外衣用の消防用耐熱布。
【請求項４】
前記遮蔽手段を施した積層物は、合成ゴム層，難燃材入り接着層，反射機能のあるアルミニウムなどの少なくとも片面の設けた金属蒸着金属膜を有するポリエステルフィルム，難燃材入り接着層および保護層である四フッ化エチレンコポリマーフィルムなどのフッ素樹脂フィルムを一体に積層したものであることを特徴とする請求項１記載の外衣用の消防用耐熱布。
【請求項５】
前記遮蔽手段を施した積層物は、少なくとも難燃材入り接着層，金属蒸着ポリエステルフィルム，難燃材入り接着層およびフッ素樹脂フィルムをこの順に一体に前記基布の表面側に積層してなるものであることを特徴とする請求項１記載の外衣用の消防用耐熱布。
【請求項６】
前記遮蔽手段を施した積層物は、少なくとも難燃材入り接着層，金属蒸着ポリエステルフィルム，着色層５０，難燃材入り接着層および保護層である四フッ化エチレンコポリマーフィルムなどのフッ素樹脂フィルムをこの順に一体に基布の表面側に積層したものであることを特徴とする請求項１記載の外衣用の消防用耐熱布。
【請求項７】
前記着色層は、アクリル系，メラミン系，ポリエステル系，ウレタン系，エポキシ系、およびこれらの共重合体からなる樹脂に、顔料または染料を、全体重量の０.５〜１０％、好ましくは、１〜３％の割合量を混入した樹脂であることを特徴とする請求項６記載の外衣用の消防用耐熱布。
【考案の詳細な説明】
【技術分野】
【０００１】
この考案は、消防服に用いる耐熱布に係り、特に消防服の外衣に適用されて好適する外衣用の消防用耐熱布に関する。
【背景技術】
【０００２】
従来、消防隊員などが火災現場で用いる消防服は、例えば図１に示すような防火服１０（特開平０８−３３７９０５号公報）が使用されている。
前記防火服１０は、左，右前身頃１１，１２および後身頃１３を有する本体部１５に左，右袖１６，１７を取り付けた外上衣２０の本体部１５内面に、内上衣３０の左，右前身頃および後身頃を有する本体部３５を着脱可能に保持させ、内上衣３０の本体部３５に取り付けた左，右袖３６，３７を、外上衣２０の左，右袖１６，１７内に着脱可能に嵌めたものである。
そして、前記消防服１０に使用される耐熱布としては、実開平０７−４０１４０号（実用新案登録第２５９８１１７号）公報に開示するような消防用耐熱布４０があった。
【０００３】
この消防用耐熱布４０は、図２に示すように、基布４１の表面側に合成ゴム層４２、難燃材入り接着層４３、反射機能のあるアルミニウムなどの両面金属蒸着金属膜４５，４６を有するポリエステルフィルム４４、難燃材入り接着層４７、および保護層である四フッ化エチレンコポリマーフィルムなどのフッ素樹脂フィルム４８を積層して一体に接着した構成とすることで、耐火性、耐熱性、熱反射性、断熱性、耐水性、耐薬品性、耐衝撃性が高く、軽量、柔軟で安全性に優れ、耐候性、耐柔性、耐摩耗性がよく、引張り強度、引裂き強度が大きく、維持管理が容易で、風合いもよくさらに汚れにくいものが、開発されて使用に供されている。
【特許文献１】特開平０８−３３７９０５号公報
【特許文献２】実開平０７−４０１４０号公報
【考案の開示】
【考案が解決しようとする課題】
【０００４】
しかるに、前述した従来の消防用耐熱布４０によって縫製された外上衣２０を見るに、耐熱布に耐火性、耐熱性、熱反射性、断熱性等を与えるため、ポリエステルフィルム４４の片面あるいは両面にアルミニウムなどの金属膜４５，４６を蒸着したものを使用する関係上、耐熱布４０は普通の生地のように表裏通気性のある透過性生地とはならず、表裏密閉状態の布生地となり、生地自体には外気と連通する通気性は全く失われている。
【０００５】
したがって、前記消防用耐熱布４０を使用して外上衣２０を縫製したものでは、外上衣２０と内上衣（インナー）３０との間に、内上衣（インナー）３０を通して隊員の身体より発散される汗などによる湿気（熱気）がこもって蓄積され、この蓄積された湿気が夏季などの作業中における各着衣隊員の動作にストレス（熱中症など）を発生させる原因となっており、前記蓄積された外上衣２０と内上衣（インナー）３０との間の湿気を如何に外気に放散させるかに種々工夫を施して消防服の縫製作業がなされており、消防服の形状並びに縫製作業が面倒であると共に、特に、耐熱性、熱反射性、断熱性、耐水性に対応させることは大変難しいという問題点がある。
【０００６】
この考案は、前述した従来の消防用耐熱布の問題点を解決しようとするもので、各耐熱性能及び物性や風合いなどの機能を低下させることのなく、従来製品と同一の消防用耐熱布において、耐熱布に外気と連通する複数の通気孔を形成した消防用耐熱布によって、外衣消防火服を形成することにより、熱反射性能等を損なうことがなく、通気性を確保することにより夏季などの作業中に生じやすい熱中症などのストレスを防止できるようにした外衣用の消防用耐熱布を提供しようとするものである。
【課題を解決するための手段】
【０００７】
この考案の請求項１の外衣用の消防用耐熱布は、基布の表面側に、少なくとも金属蒸着などによって耐熱性、耐水性、通気性のない機能を備えた遮蔽手段を施した積層物を、一体に積層してなる外衣用の消防用耐熱布において、前記外衣用消防用耐熱布の表面側より裏面側に向けて貫通する複数の通気孔を設けたことを特徴とする。
【０００８】
請求項２の考案は、請求項１記載の外衣用の消防用耐熱布において、前記基布は、綿、ポリエステル、ビニロン、アラミド繊維、ノボロイド混紡、ＰＢＩ繊維，ＰＢＯ繊維，ポリアミド・イミド繊維，ポリイミド繊維，炭素繊維，メラミン繊維，ポリエステル難燃加工繊維，アクリル繊維，レーヨン繊維，アラミド繊維とＰＢＩ繊維およびＰＢＯ繊維との混紡・交織・交編などの織布から選択されるものであることを特徴とする。
【０００９】
請求項３の考案は、請求項１記載の外衣用の消防用耐熱布において、前記遮蔽手段を施した積層物は、合成ゴムにアルミニウム粉末を混練した合成ゴム層を前記基布の表面側に層状にコーテイングしたものであることを特徴とする。
【００１０】
請求項４の考案は、請求項１記載の外衣用の消防用耐熱布において、前記遮蔽手段を施した積層物は、合成ゴム層，難燃材入り接着層，反射機能のあるアルミニウムなどの少なくとも片面の設けた金属蒸着金属膜を有するポリエステルフィルム，難燃材入り接着層および保護層である四フッ化エチレンコポリマーフィルムなどのフッ素樹脂フィルムを一体に積層したものであることを特徴とする。
【００１１】
請求項５の考案は、請求項１記載の外衣用の消防用耐熱布において、前記遮蔽手段を施した積層物は、少なくとも難燃材入り接着層，金属蒸着ポリエステルフィルム，難燃材入り接着層およびフッ素樹脂フィルムをこの順に一体に前記基布の表面側に積層してなるものであることを特徴とする。
【００１２】
請求項６の考案は、請求項１記載の外衣用の消防用耐熱布において、前記遮蔽手段を施した積層物は、少なくとも難燃材入り接着層，金属蒸着ポリエステルフィルム，着色層５０，難燃材入り接着層および保護層である四フッ化エチレンコポリマーフィルムなどのフッ素樹脂フィルムをこの順に一体に基布の表面側に積層したものであることを特徴とする。
【００１３】
請求項７の考案は、請求項６記載の外衣用の消防用耐熱布において、前記着色層は、アクリル系，メラミン系，ポリエステル系，ウレタン系，エポキシ系、およびこれらの共重合体からなる樹脂に、顔料または染料を、全体重量の０.５〜１０％、好ましくは、１〜３％の割合量を混入した樹脂であることを特徴とする。
【考案の効果】
【００１４】
この考案の外衣用の消防用耐熱布によれば、表面側より基布に向けて貫通する複数の通気孔を設けた穴あきの消防用耐熱布とし、この消防用耐熱布を用いて、外衣消防服を縫製した場合、消防服を着用する隊員は、着用者自身の身体より発散される湿気が内衣（インナー）と外衣との間に蓄積されることなく、前記外衣の複数の通気孔より湿気が外気に発散し、従来作業中の各着衣隊員に対して与えてきたストレスの原因を解消することが出来る。
【考案を実施するための最良の形態】
【００１５】
以下、この考案の好適な実施の形態につき図を参照して説明する。
【実施例１】
【００１６】
図３は、この考案の消防用耐熱布に係る第１の実施例を示すもので、１は綿、ポリエステル、ビニロン、アラミド繊維、ノボロイド混紡などの織布からなる基布である。
なお、基布１としては、耐熱性・難燃性がよく、機械的強度が大きい綿、ポリエステル、ビニロン、アラミド繊維、ノボロイド混紡、ＰＢＩ繊維，ＰＢＯ繊維，ポリアミド・イミド繊維，ポリイミド繊維，炭素繊維，メラミン繊維，ポリエステル難燃加工繊維，アクリル繊維，レーヨン繊維，アラミド繊維とＰＢＩ繊維およびＰＢＯ繊維との混紡・交織・交編などの織布が好ましい。基布１の表面側には遮蔽手段としての、合成ゴム層２、難燃材入り接着層３、反射機能のあるアルミニウムなどの両面金属蒸着金属膜５，６を有するポリエステルフィルム４、難燃材入り接着層７、および保護層である四フッ化エチレンコポリマーフィルムなどのフッ素樹脂フィルム８からなる積層物を一体に接着した構成となっている。
【００１７】
なお、ポリエステルフィルム４は、風合いをよくするために、厚さを４μｍ〜２５μｍとし、表，裏面に高純度のアルミニウム粒子を真空蒸着して金属膜５，６を形成することが好ましい。
【００１８】
前記ポリエステルフィルム４裏面の金属膜５が前記難燃材入り接着層３によって接着してあり、またポリエステルフィルム４表面の金属膜６には、保護層を構成するフッ素樹脂フィルムである四フッ化エチレンコポリマーフィルム８の裏面が難燃材入り接着剤７によって接着してある。
【００１９】
前述したように、基布１の表面側に、裏面側の難燃材入り接着層３、表，裏両面にアルミニウムからなる金属膜５，６、四フッ化エチレンコポリマーフィルム８を、順次積層して接着して遮蔽手段である積層物を形成している。
実施例の消防用耐熱布４０は、全体の厚さを０.３ｍｍ〜１.５ｍｍ程度とすることが好ましい。
【００２０】
図中の符号９は、消防用耐熱布４０の最上層となる四フッ化エチレンコポリマーフィルム８上表面から前記基布１を貫通するように形成した複数の通気孔である。
この通気孔９は、直径が０.２ｍｍ〜１.５ｍｍ位のもので、０.７ｍｍが好適する。
また、通気孔９の形成間隔は、０.７ｍｍ間隔で直線状に設けられ、かつ上記直線状同士の間隔は１０ｍｍなど所定の距離を持って規則正しく並列して形成しても良いが、千鳥状などこの間隔は特に限定されず、縫製される消防服において、外気との通気を特に必要とされる脇下・背中上部・胸等に相当する耐熱布地部分には他よりも密にするため、前記通気孔９の穿数を多くした不規則に形成したものであっても良いことは勿論である。
【００２１】
以上のように構成した実施例１の消防用耐熱布は、前述した従来の消防用耐熱布とほぼ同様な耐熱性能及び物性や風合いなどの機能を有していながら、着用者自身の身体より発散される湿気が、内衣（インナー）と外衣との間に蓄積されることなく、前記外衣の複数の通気孔より外気に発散し、これまで作業中の各着衣隊員に対して与えてきたストレスの原因を解消することが出来る。
なお、この考案のように、外衣に内面（内部）に連通する通気孔９を形成することは、従来のような密閉型の外衣に比べ、熱反射性能は劣るが、現在の防火服のＩＳＯ規格にあってはインナー（内衣）に透湿防水層と遮熱層を使用したものと成っているので、熱や炎に対する遮熱性能もそれ程損なうことなくＩＳＯ規格には十分に対処クリアできる。
【実施例２】
【００２２】
図４は、この考案の第２の実施形態を示すもので、前述の第１の実施例と異なるところは、前記第１実施例において示す金属蒸着するポリエステルフィルム４表裏面の金属膜５，６と四フッ化エチレンコポリマーフィルム８間に、着色層５０を積層した構成としたもので、表裏面側に貫通する連通孔９が複数も受けられている。
前記着色層５０は、アクリル系，メラミン系，ポリエステル系，ウレタン系，エポキシ系およびこれらの共重合体からなる樹脂に、顔料または染料を、全体重量の０.５〜１０％、好ましくは、１〜３％の割合量を混入した樹脂によって、１〜１０μｍ、好ましくは、１〜３μｍの厚さの層状にコーティングしたものである。
【００２３】
以上のように構成された実施例２の消防用耐熱布は、保護層である透明性のある四フッ化エチレンコポリマーフィルム８及び難燃材入り接着層７の上方より半透明性の前記着色層５０の色彩が、該着色層５０の色調と下面の金属膜６からの反射光との協調とにより良好な金属光輝性カラーとなって、表面側に顕出するようになっている。
【実施例３】
【００２４】
図５は、この考案の実施例３を示すもので、前述の実施例１〜３と異なるところは、基布１の表面側には、遮蔽手段を構成する合成ゴム５１にアルミニウム粉末５２を混練した合成ゴム層５３を層状にコーテイングしたものである。
前記合成ゴム５１にアルミニウム粉末５２を混練した合成ゴム層５３を前記基布１の表面側に層状にコーティングすることで、前記基布１に耐火性、耐熱性、熱反射性、断熱性、耐水性の機能を持たせることが可能である。
そして、基布１の表面側に合成ゴム層５３を層状にコーティングした消防用耐熱布には、基布１の表面側より裏面側に向けて貫通する複数の通気孔９を設けた構成としたものである。
したがって、この実施例にあっても外衣用の消防用耐熱布として縫製した場合には、内衣との間に蓄積される湿気が外気に発散され、作業中の各着衣隊員に対して不快感を与えることがない。
【図面の簡単な説明】
【００２５】
【図１】従来の防火服を示す外衣の正面図。
【図２】従来の防火服を縫製する外衣用消防用耐熱布の断面図。
【図３】この考案の第１実施例に係る外衣用消防用耐熱布の厚さを拡大して示した部分断面説明図。
【図４】この考案の第２実施例に係る外衣用消防用耐熱布の厚さを拡大して示した部分断面説明図。
【図５】この考案の第３実施例に係る外衣用消防用耐熱布の厚さを拡大して示した部分断面説明図。
【符号の説明】
【００２６】
１    基布
２    ゴム層
３    難燃材入り接着層
４    ポリエステルフィルム
５    表面の金属膜
６    裏面の金属膜
７    難燃材入り着色接着層
８    四フッ化エチレンコポリマーフィルム（フッ素樹脂フィルム）
９    連通孔
１０  防火服
５０  着色層
【図１】
0003120101.tif 000003
【図２】
0003120101.tif 000004
【図３】
0003120101.tif 000005
【図４】
0003120101.tif 000006
【図５】
0003120101.tif 000007